(57)【要約】【課題】  耐落下衝撃に優れている、更には化粧料芯が塗布時に崩れて柔軟塗布面への塗布性に優れている鉛筆型化粧料を提供する。【解決手段】  化粧料芯と化粧料芯を内包する外装軸とからなる鉛筆型化粧料において、  化粧料芯と、木軸或いは樹脂軸からなる外装軸とを接着する接着剤に球状粒子を添加することを特徴とする。【選択図】図１
2006346111.tif 000002
【特許請求の範囲】
【請求項１】
化粧料芯と化粧料芯を内包する外装軸とからなる鉛筆型化粧料において、化粧料芯と外装軸とを接着する接着剤に球状粒子を添加することを特徴とする鉛筆型化粧料。
【請求項２】
上記の外装軸が木軸或いは樹脂軸である請求項１に記載の鉛筆型化粧料。
【請求項３】
上記の球状粒子の平均粒径が１〜１００μｍの範囲にある請求項１に記載の鉛筆型化粧料。
【請求項４】
上記の球状粒子の配合量は接着剤１００質量部に対して０．１〜２０質量部の範囲である請求項１〜３の何れかの項に記載の鉛筆型化粧料。
【発明の詳細な説明】
【技術分野】
【０００１】
本発明は鉛筆型化粧料に関するものであり、より詳細には化粧料芯と化粧料芯を内包する外装軸とからなる鉛筆型化粧料に関するものである。
【背景技術】
【０００２】
一般に、鉛筆の製造工程は、軸板工程に（１）製材（大割、小割、木取り）、（２）プレナー、（３）切断、（４）蒸煮、脱脂、（５）脱気、（６）染料＋パラフィンのエマルジョン液の加圧注入、（７）乾燥等の工程あり、木工工程に（１）溝付け、（２）芯入れ、（３）接着、張り合わせ、（４）乾燥、（５）製軸、（６）小口切り等の工程があり、そして、最終的に塗装工程等がある。
このような工程で得られる鉛筆は、芯材と芯材を内包する木軸からなる。また、最近、木軸以外の外装軸として成形加工された樹脂軸などが使用されている。
【０００３】
また、芯材に化粧料芯を用いた鉛筆型化粧料が提案されている（例えば、引用文献１を参照）。鉛筆型化粧料は、化粧料芯に含有される組成成分、例えば、油脂、脂肪、香料、エーテル状の油が木軸に拡散浸透するために不具合があるとしている。即ち、化粧料芯から油分が抜けるために化粧料芯自身がやせ、その結果、木軸から化粧料芯が抜け、また化粧料芯における油分の減少により化粧料芯の硬化や脆弱化が生じる等の不具合であるとしている。そこで、内包された化粧料芯と木軸との間にＵＶ樹脂膜を形成してなる鉛筆型化粧料が提案されている。
【特許文献１】特開平１０−１７４６１６号公報
【発明の開示】
【発明が解決しようとする課題】
【０００４】
従来のワックス芯を用いた鉛筆型化粧料にあっては改善すべき点がある。鉛筆型化粧料は肌への塗布、即ち軟質面、或いは柔軟塗布面への塗布を目的とすることから化粧料芯にはタッチの柔らかい芯が望まれる。このため、比較的融点の低いワックスやオイルを配合することとなるためべた付き感や、高温による溶融等好ましくない塗布感を与えることとなる。そこで、使用感を改善するため、メソポーラスなセラミックや樹脂等の骨格に着色顔料、パール顔料、体質材等の粉体を含有させて、化粧料芯を塗布時に崩れやすくしてタッチの柔らかさを出す芯や、僅かのワックス、オイル等で着色顔料、パール顔料、体質材等の粉体をプレスし、固めた芯が提案されている。しかしながら、このように形成した化粧料芯にあっては、落下などによって外装軸内で衝撃を受けて直ぐに折れて、実使用に耐えない不都合がみられた。
【０００５】
そこで、本発明の目的は、かかる実情に鑑み、耐落下衝撃に優れている、また化粧料芯が塗布時に易崩壊して肌等の柔軟塗布面への塗布性に優れている鉛筆型化粧料を提供することである。
【課題を解決するための手段】
【０００６】
本発明者は、加工の際に使用する木軸、或いは樹脂軸と化粧料芯との接着剤に球状粒子を添加することにより鉛筆型化粧料の耐落下衝撃強度が改善され、芯折れを防止すること、そして、このような芯折れ防止が柔軟塗布面である肌への塗布性に優れている化粧料芯の使用を可能にすることを見出し、本発明に至ってものである。
即ち、本発明は以下の構成或いは構造からなることを特徴とするものである。
【０００７】
（１）化粧料芯と化粧料芯を内包する外装軸とからなる鉛筆型化粧料において、化粧料芯と外装軸とを接着する接着剤に球状粒子を添加することを特徴とする鉛筆型化粧料。
（２）上記の外装軸が木軸或いは樹脂軸である上記（１）に記載の鉛筆型化粧料。
（３）上記の球状粒子の平均粒径が１〜１００μｍの範囲にある上記（１）に記載の鉛筆型化粧料。
（４）上記の球状粒子の配合量は接着剤１００質量部に対して０．１〜２０質量部の範囲である上記（１）〜（３）の何れかの項に記載の鉛筆型化粧料。
【発明の効果】
【０００８】
本発明の鉛筆型化粧料によれば、化粧料芯と外装軸とを接着する接着剤に球状粒子を添加することにより、鉛筆型化粧料を落下させたときに球状粒子が落下衝撃の緩衝材として作用して芯折れを防止する。その結果として、鉛筆型化粧料の耐落下衝撃強度を高め、肌への塗布性に優れている化粧料芯の使用を可能にした鉛筆型化粧料を提供するものである。
【発明を実施するための最良の形態】
【０００９】
以下、添付図面を参照しながら本発明の鉛筆型化粧料における実施の形態を詳説する。尚、本発明の鉛筆型化粧料は、以下の実施の形態に限定されるものではなく、本発明の要旨を逸脱しない範囲内において種々変更を加え得ることは勿論である。
図１（ａ）及び（ｂ）は、本発明に係る鉛筆型化粧料の側断面図、及び横断面図である。
【００１０】
図１に示す如く鉛筆型化粧料１は、化粧料芯３と化粧料芯３を内包する外装軸２とからなる。外装軸２と化粧料芯３との間には接着剤４が満たされ、接着剤には球状粒子が添加される。
鉛筆型化粧料１の外装軸２としては、例えば、天然木材を加工した木軸や、ポリスチレン、塩化ビニル樹脂、ＡＢＳ樹脂等の熱可塑性樹脂からなる合成樹脂軸を挙げることができる。また、外装軸２は、剛性、切削性、耐油脂浸透性等を有するものが好ましいことから、木軸としては米国産インセンスシダー材等の使用が好ましく、樹脂軸としては、切削性を出すために発泡性樹脂等の使用が好ましい。
【００１１】
化粧料芯３としては、アイブロウ、アイライナー、リップ、リップライナー、アイシャドウ、コンシーラー等の各種の化粧料芯が挙げられる。従って、化粧料芯は肌へ塗布、即ち軟質面、或いは柔軟塗布面への塗布を目的とするので、肌にタッチの柔らかい塗布性のある芯が望まれる。例えば、メソポーラスなセラミックや樹脂等の骨格に着色顔料、パール顔料、体質材等の粉体を含有させた化粧料芯等が本発明において適している。
【００１２】
肌に柔らかいタッチ感を与える指標としては、化粧料芯における易崩壊度、即ち、摩耗量、折損強度から数値化される付着性、硬度等が挙げられ、より粉体に近い塗布性が好まれる。
【００１３】
接着剤４としては、それ自体は従来公知の接着剤を用いることができる。接着剤は無機系でも有機系でも良く、有機系接着剤にあっては天然高分子系でも合成高分子系でもよい。特に合成高分子系接着剤は汎用性があり好ましく、合成高分子系接着剤としては熱硬化性樹脂、熱可塑性樹脂、及びゴム系に大別される。添加剤として化粧品に好ましくない物を含まないものであれば、ポリ酢酸ビニル、ポリスチレン、ナイロン、アクリル系ポリマー等の熱可塑性樹脂接着剤及びクロロプレンゴム、ニトリルゴム、ＳＢＲ、ウレタンゴム等のゴム系接着剤が使用でき、中でもポリ酢酸ビニル、ポリスチレン等が本発明において好ましい。
【００１４】
接着剤４には球状粒子が均一に分散して添加される。球状粒子の形状は必ずしも真球である必要はなく、表面に角部を生じていない程度のものであってもよい。しかしながら、本発明における球状粒子は真球に近いことが好ましい。
球状粒子は化粧料への添加可能なもの、及び／又は化粧料芯等に溶融しないものが望ましく、具体的な球状粒子としてはシリカビーズのような無機粉体でも良く、またナイロンビーズ、ＰＭＭＡ（ポリメタクリルメチルアクリレート）ビーズ、ウレタンビーズなどの樹脂ビーズでも良く、特に樹脂ビーズが好ましい。また樹脂ビーズは内部が中空であっても良く、また発泡樹脂ビーズであっても良い。
【００１５】
球状粒子の平均粒径は、１〜１００μｍの範囲、特に２〜２０μｍの範囲にあることが好ましい。球状粒子の平均粒径が１μｍ未満では鉛筆型化粧料の耐落下衝撃性を十分に高めることができない。また球状粒子の平均粒径が１００μｍを超えると、その接着性を低下させるおそれがある。
接着剤は溶媒に溶解或いはエマルジョン液として提供され、接着剤中の球状粒子の配合量としては、接着剤（溶媒等を除く。）１００質量部に対して０．１〜２０質量部の範囲、特に０．５〜１０質量部の範囲が好ましい。球状粒子の配合量が０．１質量未満では鉛筆型化粧料に十分な耐落下衝撃性を付与できない。一方、球状粒子の配合量が２０質量部を超える場合にはその接着性を低下させる。
【００１６】
このような外装軸及び化粧料芯を使用してなる鉛筆型化粧料の製造方法については、例えば、以下の如く実施することができる。
外装軸となる一対の半体（スラット材）の溝条部の面、即ち、芯材が接触する面、及び／又はスラットの接合面全体に上述した球状粒子入りの接着剤を塗布若しくは含浸処理を行う。別に、エクストルーダー等で芯状に押出成形した化粧料の芯材若しくは加温溶解した化粧料を芯成形型に充填し、冷却固化して芯材としたものを上記溝条部に挿入し、同一の処理を施した半体となるスラット材を組合せ接着し、常法により軸状に削りだし鉛筆型化粧料を製する。
【００１７】
また、別な方法としては、上記一対の半体（スラット材）に芯を装填せずに半体となるたスラットを接着し、常法により軸状に削りだし、鉛筆型の筒状物を製する。または鉛筆状に木材より削り出した棒状の中央部をドリルなどで刳り貫き鉛筆型の筒状物を製する。その後、芯材と接触する面に上述の接着剤を噴霧、或いは含浸、どぶ漬け等の方法で内壁面に塗布する。これに加温溶解した化粧料芯材注入し、冷却固化して鉛筆型化粧料を製する。
以上の如く構成される鉛筆型化粧料にあっては耐落下衝撃性に優れ、肌などの柔軟塗布面への塗布性に優れている化粧料芯を用いることができる。
【実施例】
【００１８】
以下に本発明について、実施例により説明する。但し、本発明は以下の実施例により限定されるものではない。
＜化粧料の処方及び化粧料芯材の製法＞
以下のアイシャドウの処方例を示した。
（アイシャドウ処方１）
・タルク                        １５質量部
・カオリン                      ７５質量部
・ペントナイト                    ４質量部
・カーボンブラック                ６質量部
上記配合材料をミキサーで一様に混合し、精製水２０質量部を加え、ロール機で混練後、押出成形機により直径４．０ｍｍ、太さ１００ｍｍの棒状物に成形し、温度１５０℃で２時間乾燥し、水分を完全に除去した。乾燥した棒状物をセラミックス製容器に並べ、容器内の雰囲気を完全に窒素ガスに置換した。
これを電気炉により不活性雰囲気下で、温度６５０℃で１時間保持して、熱処理を施した。
【００１９】
（アイシャドウ処方２）
・マイクロクリスタリンワックス  ２０質量部
・シュガーエステル              １０質量部
・カルナバウロウ                  ５質量部
・キャンデリラ                  １５質量部
・マイカ                        １５質量部
・タルク                        １５質量部
・カーボンブラック              ２０質量部
上記配合材料を加温し、攪拌混合し、押出成形機により直径４．０ｍｍ、太さ１００ｍｍの棒状物に成形し、冷却固化して芯材を得た。
【００２０】
（実施例１）
外装軸となるスラット材面に、酢酸ビニル系エマルジョン接着剤（樹脂濃度５０質量％）１００質量部に対してナイロンパウダー（平均粒径：１０μｍ）２質量部配合した接着剤を塗布して、上記アイシャドウ処方１の芯材を溝条部に配置して同一の処理を施した半体となるスラット材を組み合わせて接着し、常法により軸状に削りだし鉛筆型化粧料を製する。かかる鉛筆型化粧料の落下時の芯折れ評価、削り時の芯折れ評価、またその使用性の評価を行った。その結果を表１に示した。
【００２１】
（実施例２）
接着剤として、酢酸ビニル系エマルジョン接着剤（樹脂濃度５０質量％）１００質量部に対して架橋ＰＭＭＡ粒子（平均粒径：１０μｍ）２質量部配合した接着剤を使用した以外は、実施例１と同様な方法で鉛筆型化粧料を製する。かかる鉛筆型化粧料の落下時の芯折れ評価、削り時の芯折れ評価、またその使用性の評価を行った。その結果を表１に示した。
【００２２】
（比較例１）
接着剤として、酢酸ビニル系エマルジョン接着剤（樹脂濃度５０質量％）のみの接着剤を使用した以外は、実施例１と同様な方法で鉛筆型化粧料を製する。かかる鉛筆型化粧料の落下時の芯折れ評価、削り時の芯折れ評価、またその使用性の評価を行った。その結果を表１に示した。
（参考例１）
接着剤として、酢酸ビニル系エマルジョン接着剤（樹脂濃度５０質量％）のみの接着剤を使用し、上記アイシャドウ処方２（参考、参照として従来から使用されているベタ付きのあるワックス芯の処方である。）を使用した以外は、実施例１と同様な方法で鉛筆型化粧料を製する。かかる鉛筆型化粧料の落下時の芯折れ評価、削り時の芯折れ評価、またその使用性の評価を行った。その結果を表１に示した。
【００２３】
＜落下時の芯折れ評価＞
鉛筆型化粧料の片端を削り、そこにＡＳ樹脂製の透明キャップをかぶせ、高さ７０ｃｍより厚さ３０ｍｍの杉板に横向きに最大１０回、折損するまで落下させ、折損した時の落下回数を「落下回数」、突出部の芯が折れた回数を「折損本数」として「落下強度」を次式にて算出した。
落下強度＝Σ｛（落下回数−１）×（折損本数）｝
【００２４】
例えば、５回目に折損した本数が３本、６回目に折損した本数が５本、７回目に折損した本数が２本の場合であれば、｛（５−１）×３｝＋｛（６−１）×５｝＋｛（７−１）×２｝という計算から「落下強度」は「４９」となる。また、
また、１０回目においても折損が全くない場合であれば、１１回目に１０本が折損したものと見なし、「落下強度」は、｛（１１−１）×１０｝で「１００」とする。尚、１０回目に２本だけ折損した場合は、例えば、｛（１０−１）×２｝＋｛（１１−１）×８｝で落下強度は９８となる。
＜削り時の芯折れ評価＞
鉛筆型化粧料を、芯が５〜６ｍｍ出るまで削り、この切削時に芯折れが生じるかどうか、１０本をサンプルとして確認する。
＜使用時の評価＞
鉛筆型化粧料を使用した時の使用感を、良好、普通、べと付きの３段階に分けて３段階評価をした。
【００２５】
【表１】
2006346111.tif 000003
【産業上の利用可能性】
【００２６】
本発明の鉛筆型化粧料は、加工の際に使用する木軸、或いは樹脂軸と化粧料芯との接着剤に球状粒子を添加するもので、これにより鉛筆型化粧料の耐落下衝撃強度が改善され、芯折れのない産業上の利用可能性に優れている鉛筆型化粧料である。
【図面の簡単な説明】
【００２７】
【図１】図１（ａ）及び（ｂ）は、本発明に係る鉛筆型化粧料の側断面図、及び横断面図である。
【符号の説明】
【００２８】
１      鉛筆型化粧料
２      外装軸
３      化粧料芯
４      接着剤
【図１】
2006346111.tif 000004